FR 2608261 A1 19880617 FR 8617357 A 19861211 Procédé de frittage par induction La présente invention concerne un procédé de frittage par induction appliqué notamment à une électrode pour générateur électrochimique. Il s'agit d'une électrode en forme de bande constituée d'un feuillard métallique sur lequel a été comprimé un mélange de poudres, poudre métallique et poudre de matière électrochimiquement active; cette bande défile en continu dans un inducteur, comme cela est décrit dans le brevet français n 2 540 675. Le courant haute fréquence qui circule dans l'inducteur crée un champ électromagnétique qui génère dans la bande des courants induits ou courants de Foucault. L'échauffement qui en résulte entraîne le frittage de la poudre métallique qui emprisonne les grains de poudre de matière active. Jusqu'à présent, on utilise un inducteur en forme d'épingle dont les branches sont situées de part et d'autre de la bande, perpendicu- lairement au sens de défilement. On constate que, si la température obtenue dans la partie centrale de la bande est satisfaisante pour réaliser le frittage dans de bonnes conditions, il existe une surchauffe excessive sur les rives de la bande, due à un effet de bord. Ceci présente plusieurs inconvénients. D'une part les grains de matière active situés au voisinage de ces rives sont endommagés, et le rendement des électrodes en est affecté. D'autre part certains additifs, tels que le cadmium, sont tout à fait inutilisables car ils se subliment au niveau de température atteint. Ceci entraîne en outre une pollution de l'environnement. Afin d'éviter ces inconvénients, on a proposé de refroidir les rives des bandes à l'aide d'un gaz, mais la maitrise du procédé est délicate et impécise. On a proposé également de mettre en oeuvre un inducteur, par exemple en forme de feuillard métallique, permettant de traiter simultanément une surface plus importante de bande et aboutissant à une répartition plus homogène de la température. On a constaté qu'une telle solution ne convenait pas car, même si les grains de matière active recevaient globalement la même énergie totale qu'avec un inducteur en forme d'épingle, la durée plus longue de l'opération les rendaient inactifs électrochimiquement. La présente invention a donc pour but de mettre en oeuvre un procédé permettant de maîtriser la température des rives de la bande, 260O8261 -2 - sans modifier le profil de température obtenu par l'inducteur en forme d'épingle dans la partie centrale de celle-ci. La présente invention a pour objet un procédé de frittage par induction d'une électrode pour générateur électrochimique, ladite électrode étant formée d'une bande métallique sur les faces de laquelle a été préalablement comprimé un mélange de poudre métallique et de poudre de matière active, procédé selon lequel ladite bande défile à l'intérieur d'un inducteur o circule un courant haute fréquence, ledit inducteur ayant la forme générale d'une épingle dont les deux branches sont situées de part et d'autre de ladite bande et perpendiculairement à son sens de défilement, caractérisé par le fait que, au droit des zones de la bande o la température de chauffage doit être abaissée, on prévoit sur chaque branche de ladite épingle des élargissements parallèles à la bande permettant une augmentation locale de la section de passage du courant inducteur. Toute partie de l'électrode peut être traitée de cette manière, mais le traitement des rives est essentiel; il en résulte à ce niveau d'une part une réduction du champ magnétique et du courant induits, et d'autre part des déperditions calorifiques plus importantes: ce qui entraîne globalement une suppression de la surchauffe excessive observée auparavant. L'invention a également pour objet un inducteur pour la mise en oeuvre du procédé précédent. Il est caractérisé par le fait qu'il a une forme d'épingle à deux branches, chacune des branches présentant au moins un élargissement orthogonal au plan formé par lesdites branches, au voisinage de ses extrémités. Selon un premier mode de réalisation, lesdits élargissements sont constitués par des plaques métalliques rapportées sur lesdites branches. Selon un second mode de réalisation, lesdites branches sont usinées de manière à présenter lesdits élargissements. D'autres caractéristiques et avantages de la présente invention apparaîtront au cours de la description suivante de modes de réalisation donnés à titre illustratif mais nullement limitatif. Dans le dessin annexé: - La figure 1 montre schématiquement le procédé de chauffage d'une bande -3 - par induction selon l'art antérieur. - La figure 2 montre schématiquement un exemple d'inducteur utilisé pour la mise en oeuvre du procédé selon l'invention. - La figure 3 indique schématiquement la répartition des courants induits dans une bande lors de son passage dans l'inducteur apparaissant dans la figure 2. - La figure 4 montre la répartition de la température suivant la largeur L d'une bande traitée par le procédé de l'art antérieur et suivant la largeur L d'une bande traitée par le procédé selon l'invention. - La figure 5 montre schématiquement en-vue de dessus une variante de mise en oeuvre du procédé selon l'invention. - Les figures 6, 7 et 8 sont des vues partielles très schématiques de trois variantes d'inducteur selon l'invention. On a illustré schématiquement dans la figure 1 une électrode en forme de bande 1 qui défile dans un inducteur 3 dans le sens indiqué par la flèche 2. La bande 1 est constituée d'un feuillard d'acier perforé de largeur 35 mm, et d'épaisseur 0,1 mm recouvert d'un mélange de poudre métallique et de poudre de matière active, sauf sur ses bords latéraux suivant une largeur de l'ordre de 1 mm environ. La couche de poudre comprimée a une épaisseur de 0,6 mm environ. L'inducteur 3 a la forme dLune épingle à deux branches 4 et 5 situées de part et d'autre de la bande 1; lorsque la bande 1 passe dans l'inducteur 3, le courant inducteur 10 crée dans une zone 6 sensiblement parallélépipédique située entre les branches, un courant induit 11. Si on mesure à ce moment la température de la bande suivant sa largeur L en des points A, B, C, D, E régulièrement espacés, on observe la répartition de température e illustrée par la courbe M' de la figure 4. (Pour des raisons de clarté, l'inducteur 3, la zone 6, et la zone des points A, B, C, D, E ont été écartés les uns des autres dans la figure 1). A titre d'exemple e'1 vaut 345 C, O'2 vaut 355 C à 4700C. Dans la figure 2, on retrouve la bande 1 qui défile dans le sens indiqué par la flèche 2 dans un inducteur 30 selon l'invention. Cet inducteur présente deux branches 35 et 36 munies à leurs extrémités d'élargissements 31, 32, 33, 34 parallèles à la bande 1. Les branches - 4- illustrées ont été usinées dans une seule pièce, mais on aurait pu obtenir une forme équivalente en rapportant des pièces métalliques sur l'inducteur 3 de la figure 1. Les flèches 37 schématisent le courant inducteur. Dans la figure 3, on montre une zone 40 de la bande 1 au moment de son passage dans l'inducteur 30. Les flèches 43 indiquent le courant induit dans la zone 40 o l'on différencie la zone 41 de résistance R et la zone élargie 42 de résistance r. Dans la zone 41, à faible section de passage du courant, la puissance locale émise par effet Joule est très supérieure à la puissance locale émise dans la zone 42 à forte section de passage du courant 43. D'autre part la surface d'échange thermique au niveau de la zone 42 est plus importante qu'au niveau de la zone 41; par conséquent les déperditions par conduction, convection et rayonnement seront également plus importantes. On a illustré dans la figure 4 par la courbe M la distribution des températures suivant une largeur de la bande 1, aux mêmes points A, B, C, D, E. On observe que le gradient de températures qui était de 36 % (courbe M') entre le centre et le bord de la bande, est réduit à 7 % (courbe M). L'épingle proprement dite peut être constituée d'un tube de cuivre présentant un diamètre de 4 mm par exemple. L'élargissement peut présenter, à titre d'exemples, des valeurs de quelques dizaines de millimètres, par exemple 20 mm, 30 mm, 40 mm. La largeur du bord de l'électrode traité par l'inducteur élargi peut être de l'ordre de 5 mm. Bien entendu la forme donnée aux élargissements n'est pas limitée à celle qui a été illustrée. Ainsi, l'élargissement carré ou rectangulaire apparaissant dans les figures 2 et 5 peut être remplacé par un élargissement du genre de ceux qui sont schématisés dans les figures 6 à 8. Dans la figure 6, l'épingle 80 présente un élargissement symétrique par rapport à ses branches, et en forme de portion de cercle 81. Dans la figure 7, l'épingle 90 présente un élargissement symétrique par rapport à ses branches, et limité par des portions de courbes concaves 91. Dans la figure 8, l'épingle 100 présente un élargissement de forme - 5- trapézoidale limitée par deux droites 101. Toutes ces variantes ne sont que des exemples. Par ailleurs, il peut être envisagé de traiter également, pour certaines applications, d'autres zones de la bande 1 que ses bords. On voit dans la figure 5 un inducteur 50 du même type que celui de la figure 2 mais avec trois élargissements 51, 52, 53 de manière à créer une zone centrale à température moins élevée; le courant inducteur est référencé 70. La zone 60 traitée par l'inducteur est illustrée dans la partie droite de la figure avec son courant induit 71 et ses zones 61 (,) 2RT,36 5re (r, T1), 62 (R T2), 63 (r3, T3), 64 (R4, T4), 65 (r5, T5), r et R étant des résistances et T des températures. Une telle disposition s'applique lorsque la bande présente non seulement des bords latéraux sans matière active, mais aussi une bande centrale essuyée qui peut être ultérieurement découpée de manière à réaliser simultanément deux électrodes. Bien entendu, on pourra, sans sortir du cadre de l'invention remplacer tout moyen par un moyen équivalent. -6- REVENDICATIONS 1/ Procédé de frittage par induction d'une électrode pour générateur électrochimique, ladite électrode étant formée d'une bande métallique sur les faces de laquelle a été préalablement comprimé un mélange de poudre métallique et de poudre de matière active, procédé selon lequel ladite bande défile à l'intérieur d'un inducteur o circule un courant haute fréquence, ledit inducteur ayant la forme générale d'une épingle dont les deux branches sont situées de part et d'autre de ladite bande et perpendiculairement à son sens de défilement, caractérisé par le fait que, au droit des zones de la bande o la température de chauffage doit être abaissée, on prévoit sur chaque branche de ladite épingle des élargissements parallèles à la bande permettant une augmentation locale de la section de passage du courant inducteur. 2/ Inducteur pour la mise en oeuvre du procédé selon la revendication l, caractérisé par le fait qu'il a une forme d'épingle à deux branches, chacune des branches présentant au moins un élargissement orthogonal au plan formé par lesdites branches, au voisinage de ses extrémités. 3/ Inducteur selon la revendiction 2, caractérisé par le fait que lesdits élargissements sont constitués par des plaques métalliques rapportées sur lesdites branches. 4/ Inducteur selon la revendication 2, caractérisé par le fait que lesdites branches sont usinées de manière à présenter lesdits élargissements.